(57)【要約】【課題】電解質膜を形成する際に、第１電極層に電解質溶液を塗工したとしても、第１電極層内への電解質樹脂の浸透を抑制することができる燃料電池用の膜電極接合体の製造方法を提供する。【解決手段】膜電極接合体１の製造方法は、支持フィルム１１上に、第１溶媒中に金属触媒が担持された導電性粒子を分散させた触媒インク１２Ｘを塗工する工程と、塗工された触媒インク１２Ｘ（塗工層１２Ｙ）に第１溶媒が含まれた状態で、触媒インク１２Ｘ上に、第１溶媒よりも比重の小さい第２溶媒中に電解質樹脂を溶解させた電解質溶液１３Ｘを塗工する工程と、触媒インク１２Ｘ及び電解質溶液１３Ｘを乾燥させることにより、触媒インク１２Ｘから第１電極層１２を形成するとともに、第１電極層１２の表面に電解質溶液１３Ｘから電解質膜１３を形成する工程と、第１電極層１２が形成された電解質膜１３の反対側の電解質膜１３の表面に第２電極層１５を形成する工程と、を有する。【選択図】図３
2019040841.tif 000002
【特許請求の範囲】
【請求項１】
支持フィルム上に、第１溶媒中に金属触媒が担持された導電性粒子を分散させた触媒インクを塗工する工程と、
塗工された前記触媒インクに前記第１溶媒が含まれた状態で、前記触媒インク上に、前記第１溶媒よりも比重の小さい第２溶媒中に電解質樹脂を溶解させた電解質溶液を塗工する工程と、
前記触媒インク及び前記電解質溶液を乾燥させることにより、前記触媒インクから第１電極層を形成するとともに、前記第１電極層の表面に前記電解質溶液から電解質膜を形成する工程と、
前記第１電極層が形成された前記電解質膜の反対側の前記電解質膜の表面に第２電極層を形成する工程と、を有することを特徴とする、燃料電池用の膜電極接合体の製造方法。
【発明の詳細な説明】
【技術分野】
【０００１】
本発明は、燃料電池に用いられる膜電極接合体の製造方法に関する。
【背景技術】
【０００２】
燃料電池に利用される膜電極接合体は、固体高分子膜（電解質膜）に電極層が接合された構造である。膜電極接合体は、電解質膜に電極層を転写することにより製造されるのが一般的である。転写により製造する際には、電解質膜および２つの電極層を、個別に支持フィルム上に形成し、電解質膜に電極層を転写するため、１つの膜電極接合体を作製するには、少なくとも３つの支持フィルムが必要になり、製造コストが増加する。
【０００３】
この課題に対して、たとえば、特許文献１では、以下の製造方法が提案されている。この製造方法では、まず、支持フィルムに、金属触媒が担持された導電性粒子を含む触媒インクを塗工し、これを乾燥させることにより、支持フィルムに第１電極層を形成する。次に、この第１電極層の上に、電解質樹脂が溶解した電解質溶液を塗工し、これを乾燥させることにより、電解質膜を形成する。最後に、電解質膜の上に、さらに触媒インクを塗工し、これを乾燥させることにより、第２電極層を形成する。
【０００４】
このようにして、１つの支持フィルムに、第１電極層、電解質膜、および第２電極層を順次積層することにより、電解質膜の両面に、第１および第２電極層が接合された膜電極接合体を、簡易的な工程で得ることができる。
【先行技術文献】
【特許文献】
【０００５】
【特許文献１】特開２０１０−２７２２２２号公報
【発明の概要】
【発明が解決しようとする課題】
【０００６】
しかしながら、特許文献１に示す製造方法で膜電極接合体を製造した場合、第１電極層が、導電性粒子により多孔質状であるため、第１電極層の上に、電解質溶液を塗工した際に、第１電極層に、電解質溶液（具体的にはこれに溶解した電解質樹脂）が浸透してしまうことがある。
【０００７】
これにより、第１電極層の導電性粒子に担持された触媒金属に、電解質溶液に由来する電解質樹脂が被覆されるばかりでなく、多孔質状である第１電極層のガス流路が塞がれてしまう。このような結果、得られた膜電極接合体を、燃料電池に適用した場合には、燃料電池の発電性能が低下してしまう。
【０００８】
本発明は、電解質膜を形成する際に、第１電極層に電解質溶液を塗工したとしても、第１電極層内への電解質樹脂の浸透を抑制することができる燃料電池用の膜電極接合体の製造方法を提供する。
【課題を解決するための手段】
【０００９】
上記課題を鑑みて、本発明は、支持フィルム上に、第１溶媒中に金属触媒が担持された導電性粒子を分散させた触媒インクを塗工する工程と、塗工された前記触媒インクに前記第１溶媒が含まれた状態で、前記触媒インク上に、前記第１溶媒よりも比重の小さい第２溶媒中に電解質樹脂を溶解させた電解質溶液を塗工する工程と、前記触媒インク及び前記電解質溶液を乾燥させることにより、前記触媒インクから第１電極層を形成するとともに、前記第１電極層の表面に前記電解質溶液から電解質膜を形成する工程と、前記第１電極層が形成された前記電解質膜の反対側の前記電解質膜の表面に第２電極層を形成する工程と、を有することを特徴とする、燃料電池用の膜電極接合体の製造方法に関する。
【００１０】
本発明によれば、支持フィルム上に触媒インクを塗工した後、乾燥させる前に、塗工した触媒インク上に電解質溶液を塗工するようにしている。そして、触媒インクの第１溶媒に対して、電解質溶液の第２溶媒の比重を小さくしている。したがって、この状態では、下側に触媒インクの塗工層が存在し、上側に電解質溶液の塗工層が存在するようになる。このため、電解質溶液の電解質樹脂が触媒インクの塗工層中に入ることがないので、当該電解質樹脂の第１電極層内への浸透を抑制することができる。
【００１１】
また、本発明によれば、第１溶媒とこの第１溶媒よりも比重の小さい第２溶媒とを準備し、第１溶媒から触媒インクを作製し、第２溶媒から電解質溶液を作製するという簡易な工程で、電極層への電解質溶液の浸透を抑制することができる。換言すれば、第１溶媒とこの第１溶媒よりも比重の小さい第２溶媒とを準備するという工程を追加することのみで、第１電極層への電解質樹脂の浸透を抑制することができる。
【００１２】
このような結果、第１電極層の導電性粒子に担持された金属触媒に、電解質溶液に由来する電解質樹脂が被覆されることを抑えることができるばかりでなく、多孔質状である第１電極層のガス流路が塞がれることも低減できる。これにより、得られた膜電極接合体を適用した燃料電池の発電性能の低下を抑えることができる。
【００１３】
また、第１電極層内への電解質樹脂の浸透を抑制することができるので、第１電極層内の白金（Ｐｔ）などの金属触媒と、電解質溶液の電解質樹脂との反応を抑えることができるため、この反応による発熱を低減することができる。
【発明の効果】
【００１４】
以上、燃料電池用の膜電極接合体の製造方法によれば、電解質膜を形成する際に、第１電極層に電解質溶液を塗工したとしても、第１電極層内への電解質樹脂の浸透を抑制することができる。
【図面の簡単な説明】
【００１５】
【図１】実施形態の膜電極接合体の製造方法の触媒インクを塗工する工程を説明するための模式的工程図である。
【図２】実施形態の膜電極接合体の製造方法の触媒インクを一部乾燥させる工程を説明するための模式的工程図である。
【図３】実施形態の膜電極接合体の製造方法の電解質溶液を塗工する工程を説明するための模式的工程図である。
【図４】実施形態の膜電極接合体の製造方法の触媒インクと電解質溶液を乾燥する工程を説明するための模式的工程図である。
【図５】実施形態の膜電極接合体の製造方法の触媒インクを塗工する工程を説明するための模式的工程図である。
【図６】実施形態の膜電極接合体の製造方法の触媒インクを乾燥させる工程を説明するための模式的工程図である。
【発明を実施するための形態】
【００１６】
以下、本発明の具体的特徴について、発明を実施するための形態に基づいて説明する。
【００１７】
図１〜図６は、本実施形態の燃料電池用の膜電極接合体の製造方法を説明するための各工程における模式的工程図である。膜電極接合体１は、図６に示すように、電解質膜１３の両面に、第１電極層１２および第２電極層１５が形成されたものであり、この両側をセパレータ（図示せず）で挟み込み、燃料電池用のセルとして用いられる。
【００１８】
最初に、図１に示すように、支持フィルム１１を準備し、支持フィルム１１上に第１溶媒を含む触媒インク１２Ｘを図示しない塗工ノズルを用いて塗工（塗布）する。なお、支持フィルム１１を構成する材料は、用途に応じて適宜選択することができ、ポリテトラフルオロエチレン（ＰＴＦＥ）やポリエチレンテレフタレート（ＰＥＴ）など、汎用のものを用いることができる。
【００１９】
図１に示すように第１溶媒を含む触媒インク１２Ｘを塗工した後、触媒インク１２Ｘは、図２に示すように、完全に乾燥していない湿潤した状態（未乾燥状態）の塗工層（触媒インク）１２Ｙとなる。すなわち、塗工層１２Ｙには、第１溶媒が含まれた状態である。なお、第１溶媒中には触媒インクを構成する金属触媒が担持された導電性粒子が分散し、さらに、第１溶媒には電解質樹脂（アイオノマー）が溶解している。金属触媒には、Ｐｔなどを挙げることができ、導電性粒子には、カーボンブラックなどの炭素粒子を挙げることができる。
【００２０】
次いで、図３に示すように、未乾燥状態の塗工層１２Ｙ上に、第２溶媒を含む電解質溶液１３Ｘを図示しない塗工ノズルを用いて塗工する。なお、第２溶媒中には電解質溶液を構成する電解質樹脂が溶解している。
【００２１】
電解質溶液１３Ｘの塗工のタイミングは特に限定されるものではないが、例えば、未乾燥で湿潤した塗工層１２Ｙの厚さｔ１が、当該塗工層１２Ｙを乾燥させて得る第１電極層１２の厚さｔ２の１．２倍以下（すなわち、ｔ１≦１．２×ｔ２）となるタイミングであることが好ましい。この場合、湿潤した塗工層１２Ｙの厚さが厚いと、電解質溶液１３Ｘを塗工し、乾燥する際に、塗工層１２Ｙが局所的に流動してしまい、電解質樹脂と導電性粒子に濃度ムラが発生し、第１電極層１２にひび割れが発生し易い。
【００２２】
また、触媒インク１２Ｘを構成する第１溶媒及び電解質溶液１３Ｘを構成する第２溶媒に関して、第１溶媒の比重よりも第２溶媒の比重が小さいことが必要である。本実施形態では、支持フィルム１１上に触媒インク１２Ｘを塗工した後、乾燥させる前に、塗工した触媒インク１２Ｘ上に電解質溶液１３Ｘを塗工するようにしているので、下側に触媒インク１２Ｘの塗工層１２Ｙが存在し、上側に電解質溶液１３Ｘが存在するようになる。このため、電解質溶液１３Ｘの電解質樹脂が触媒インク１２Ｘの塗工層１２Ｙ中に入ることがないので、結果として、当該電解質樹脂の塗工層１２Ｙ（すなわち後述する第１電極層１２）内への浸透を抑制することができる。
【００２３】
第１溶媒及び第２溶媒は、上記要件を満足すれば、特に限定されるものではないが、例えば水、アルコール類（メタノール、エタノール、１−プロパノール、１−ブタノール、２−メチル−１−プロパノール、２−プロパノール、３−メチル−１−ブタノール、２−ブタノール、ｔ−ブチルアルコール、１−ペンタノール、ｔ−ペンタノール）から構成することができる。
【００２４】
また、第１溶媒及び第２溶媒は、単独の溶媒から構成してもよいし、複数の溶媒からなる混合溶媒としてもよい。第１溶媒及び第２溶媒を単独の溶媒から構成する場合、上記要件、すなわち、第１溶媒の比重よりも第２溶媒の比重が小さいという要件を満足するためには、例えば第１溶媒を水から構成し、第２溶媒をアルコール類から構成すればよい。さらに、第１溶媒及び第２溶媒を混合溶媒から構成する場合、例えば、第１溶媒及び第２溶媒を水とアルコール類との混合溶媒から構成する場合、第１溶媒中の水の割合を第２溶媒中の水の割合よりも高くし、第１溶媒中のアルコール類の割合を第２溶媒中のアルコール類の割合より低くすればよい。
【００２５】
次いで、図４に示すように、未乾燥で湿潤状態の塗工層１２Ｙ及び電解質溶液１３Ｘを乾燥させて、第１電極層１２及び電解質膜１３を得る。
【００２６】
次いで、図５に示すように、電解質膜１３の、第１電極層１２とは反対側の面に追加の触媒インク１５Ｘを塗工し、その後、図６に示すように乾燥させて前記面上に第２電極層１５を形成する。触媒インク１５Ｘは、上述した触媒インク１２Ｘと同じものである。この後、支持フィルム１１を剥離して、電解質膜１３の両面に第１および第２電極層１２、１５が積層された電解質膜−電極接合体（膜電極接合体）１を得ることができる。膜電極接合体１は、燃料電池等のデバイスに使用される。なお、触媒インク１５Ｘは、上述した触媒インク１２Ｘと同じものであるが、第２電極層１５を形成することができるのであれば、金属触媒、導電性粒子、高分子樹脂の種類または量を変更が異なっていてもよい。第２電極層１５は、触媒インク１５Ｘを塗布し乾燥することにより形成したが、たとえば、予め、別の支持フィルムに形成された電極層を転写することにより形成されてもよい。
【００２７】
以上、本実施形態によれば、支持フィルム１１上に触媒インク１２Ｘを塗工した後、完全に乾燥させる前に、塗工した触媒インク１２Ｘ（塗工層１２Ｙ）上に電解質溶液１３Ｘを塗工するようにしている。そして、触媒インク１２Ｘを含む溶媒（第１溶媒）に対して、電解質樹脂を溶解させる溶媒（第２溶媒）の比重を小さくしている。したがって、この状態では、下側に触媒インク１２Ｘの塗工層１２Ｙが存在し、上側に電解質溶液１３Ｘの塗工層が存在するようになる。このため、電解質溶液１３Ｘ中の電解質樹脂が触媒インクの塗工層１２Ｙ中に入ることがないので、結果として、当該電解質樹脂の第１電極層１２内への浸透を抑制することができる。
【００２８】
これにより、多孔質状の第１電極層１２の金属触媒に、電解質溶液に由来する電解質樹脂が被覆されることを低減することができ、製造された膜電極接合体１を燃料電池に用いたとしても、燃料電池の発電性能が低下することを抑えることができる。さらに、多孔質状の第１電極層１２のガス流路を電解質樹脂が塞ぐことがないので、水素ガスなどの燃料ガスまたは空気などの酸素を含むガスが通過する第１電極層１２の実質的な表面積を確保でき、製造された膜電極接合体１を燃料電池に用いたとしても、発電性能が低下することを抑えることができる。
【００２９】
また、第１電極層内１２への、電解質溶液に由来する電解質樹脂の浸透を抑制することができるので、第１電極層１２内の白金（Ｐｔ）と電解質樹脂との反応を抑えることができる。
【実施例】
【００３０】
（実施例１）
白金（Ｐｔ）を３０質量％担持したカーボンブラック（ケッチェン）と、水に電解質樹脂を溶解した電解質溶液と、第１溶媒としての水（比重１）と、を混合し、撹拌しながら超音波ホモジナイザーで分散処理をして、触媒インクを作製した。
【００３１】
次いで、触媒インクを支持フィルム（厚み１００μｍのＰＴＦＥシート）上に、乾燥後の厚みが約２．５μｍとなるように塗工した。
【００３２】
次いで、塗工した触媒インクが乾燥する前に、エタノール（比重０．７９）に電解質樹脂を溶解した１３質量％の電解質溶液を用意し、この電解質溶液を塗工した触媒インク上に塗工して乾燥し、厚みが１０μｍの電解質膜を作製した。なお、電解質膜を作製する際の乾燥工程において、触媒インクも同時に乾燥され、第１電極層が作製された。
【００３３】
（比較例１）
白金（Ｐｔ）を３０質量％担持したカーボンブラック（ケッチェン）と、水に電解質樹脂を溶解した電解質溶液と、第１溶媒としての水（比重１）とを混合し、撹拌しながら超音波ホモジナイザーで分散処理をして、触媒インクを作製した。
【００３４】
次いで、触媒インクを支持フィルム（厚み１００μｍのＰＴＦＥシート）上に、乾燥後の厚みが約２．５μｍとなるように塗工した。
【００３５】
次いで、塗工した触媒インクが乾燥する前に、水（比重１）に電解質樹脂を溶解した１３質量％の電解質溶液を用意し、この電解質溶液を塗工した触媒インク上に塗工して乾燥し、厚みが１０μｍの電解質膜を作製した。なお、電解質膜を作製する際の乾燥工程において、触媒インクも同時に乾燥され、第１電極層が作製された。
【００３６】
（比較例２）
白金（Ｐｔ）を３０質量％担持したカーボンブラック（ケッチェン）と、エタノールに電解質樹脂を溶解した電解質溶液と、第１溶媒としてのエタノール（比重０．７９）とを混合し、撹拌しながら超音波ホモジナイザーで分散処理をして、触媒インクを作製した。
【００３７】
次いで、触媒インクを支持フィルム（厚み１００μｍのＰＴＦＥシート）上に、乾燥後の厚みが約２．５μｍとなるように塗工した。
【００３８】
次いで、塗工した触媒インクが乾燥する前に、水（比重１）に電解質樹脂を溶解した１３質量％の電解質溶液を用意し、この電解質溶液を塗工した触媒インク上に塗工して乾燥し、厚みが１０μｍの電解質膜を作製した。なお、電解質膜を作製する際の乾燥工程において、触媒インクも同時に乾燥され、第１電極層が作製された。
【００３９】
（比較例３）
白金（Ｐｔ）を３０質量％担持したカーボンブラック（ケッチェン）と、エタノールに電解質樹脂を溶解した電解質溶液と、第１溶媒としてのエタノール（比重０．７９）とを混合し、撹拌しながら超音波ホモジナイザーで分散処理をして、触媒インクを作製した。
【００４０】
次いで、触媒インクを支持フィルム（厚み１００μｍのＰＴＦＥシート）上に、乾燥後の厚みが約２．５μｍとなるように塗工した。
【００４１】
次いで、塗工した触媒インクが乾燥する前に、エタノール（比重０．７９）に電解質樹脂を溶解した１３質量％の電解質溶液を用意し、この電解質溶液を塗工した触媒インク上に塗工して乾燥し、厚みが１０μｍの電解質膜を作製した。なお、電解質膜を作製する際の乾燥工程において、触媒インクも同時に乾燥され、第１電極層が作製された。
【００４２】
（燃料電池の放電性能評価）
実施例１及び比較例１−３で得た第１電極層が形成された表面に対して、反対側に位置する電解質膜の表面に、それぞれＰｔ目付が０．２ｍｇ／ｃｍ２となるように第２電極層を形成した。
【００４３】
次いで、実施例１及び比較例１−３で作製した第１電極層がアノード側、Ｐｔ目付０．２ｍｇ／ｃｍ２となるように形成した第２電極層がカソード側となるように放電治具にセットし、アノード側に水素ガス、カソード側に空気を用いて放電評価を行った。
【００４４】
その結果、電流密度２．０Ａ／ｃｍ２における電圧値は、実施例１で０．５７Ｖであり、比較例１で０．５３Ｖ、比較例２で０．５１Ｖ、比較例３で０．５４Ｖであった。
【００４５】
このように、実施例１の方が、電圧値が高く、良好な放電特性を示すことが確認された。これは、比較例１−３の場合、電解質溶液が第１電極層となる触媒インクの塗工層内に浸透したためと考えられる。
【００４６】
（実施例２）
白金（Ｐｔ）を３０質量％担持したカーボンブラック（ケッチェン）と、電解質溶液とを、最終的な溶媒組成が、水７０質量％、エタノール３０質量％となるように第１溶媒（比重０．９４）を調合し、撹拌しながら超音波ホモジナイザーで分散処理をして、水及びエタノールからなる第１溶媒を含む触媒インクを作製した。
【００４７】
次いで、触媒インクを支持フィルム（厚み１００μｍのＰＴＦＥシート）上に、乾燥後の厚みが約２．５μｍとなるように塗工した。
【００４８】
次いで、塗工した触媒インクが乾燥する前に、水３０質量％と、エタノール７０質量％を混合した第２溶媒（比重０．８５）に、電解質樹脂を溶解した１３質量％の電解質溶液を用意し、この電解質溶液を塗工した触媒インク上に塗工して乾燥し、厚みが１０μｍの電解質膜を作製した。なお、電解質膜を作製する際の乾燥工程において、触媒インクも同時に乾燥され、第１電極層が作製された。
【００４９】
（比較例４）
白金（Ｐｔ）を３０質量％担持したカーボンブラック（ケッチェン）と、電解質溶液とを、最終的な溶媒組成が、水３０質量％とエタノール７０質量％となるように第１溶媒（比重０．８５）を調合し、撹拌しながら超音波ホモジナイザーで分散処理をして、水及びエタノールからなる混合溶媒を含む触媒インクを作製した。
【００５０】
次いで、触媒インクを支持フィルム（厚み１００μｍのＰＴＦＥシート）上に、乾燥後の厚みが約２．５μｍとなるように塗工した。
【００５１】
次いで、塗工した触媒インクが乾燥する前に、水７０質量％と、エタノール３０質量％を混合した第２溶媒（比重０．９４）に、電解質樹脂を溶解した１３質量％の電解質溶液を用意し、この電解質溶液を塗工した触媒インク上に塗工して乾燥し、厚みが１０μｍの電解質膜を作製した。なお、電解質膜を作製する際の乾燥工程において、触媒インクも同時に乾燥され、第１電極層が作製された。
【００５２】
（燃料電池の放電性能評価）
実施例２及び比較例４で第１電極層が形成された表面に対して、反対側に位置する電解質膜の表面に、それぞれＰｔ目付が０．２ｍｇ／ｃｍ２となるように、第２電極層を形成した。
【００５３】
次いで、実施例２及び比較例４で作製した第１電極層がアノード側、Ｐｔ目付０．２ｍｇ／ｃｍ２となるように形成した第２電極層がカソード側となるように放電治具にセットし、アノード側に水素ガス、カソード側に空気を用いて放電評価を行った。
【００５４】
その結果、電流密度２．０Ａ／ｃｍ２における電圧値は、実施例２で０．５７Ｖであり、比較例４で０．５２Ｖであった。
【００５５】
このように、実施例２の方が、電圧値が高く、良好な放電特性を示すことが確認された。これは、比較例４の場合、電解質溶液が第１電極層となる触媒インクの塗工層内に浸透したためと考えられる。
【００５６】
（電解質溶液を塗工するタイミング）
白金（Ｐｔ）を３０質量％担持したカーボンブラック（ケッチェン）と、電解質樹脂と、水およびエタノールを混合した第１溶媒とを、撹拌しながら超音波ホモジナイザーで分散処理をして、触媒インクを作製した。
【００５７】
次いで、触媒インクを支持フィルム（厚み１００μｍのＰＴＦＥシート）上に、２７μｍの厚さに塗工した。
【００５８】
次いで、塗工した触媒インクが乾燥する途中、２５μｍ、５μｍ、および３μｍの厚みに減少するそれぞれのタイミングで、電解質膜用の電解質溶液を塗工した後、触媒インクおよび電解質溶液を乾燥した。具体的には、溶媒に電解質樹脂を溶解した１３質量％の電解質溶液を用意し、この電解質溶液を塗工した触媒インク上に塗工して乾燥し、厚みが１０μｍの電解質膜を作製した。
【００５９】
このとき、触媒インクの塗工層の厚さが２５μｍおよび５μｍのときは、第１電極層にひび割れが発生したが、塗工厚さが３μｍのときは第１電極層にひび割れは発生しなかった。塗工厚さ３μｍの第１電極層は、乾燥後に２．５μｍの厚さまで減少することから、第１電極層を塗工して形成する場合は、塗工後の未乾燥状態の厚さが乾燥後の厚さの１．２倍以下の条件下で行うことが重要であることが判明した。
【００６０】
これは、乾燥途中の塗工層の厚さが２５μｍおよび５μｍの場合は、３μｍの場合に比べて、これに含まれる固形成分である電解質樹脂と導電性粒子とが流動し易い。このため、この塗工層に、電解質溶液を塗布すると、乾燥する際に、塗工層が局所的に流動してしまい、電解質樹脂と導電性粒子に濃度ムラが発生し、第１電極層にひび割れが発生したと考えられる。
【００６１】
以上のことから、電解質溶液を塗布する際には、第１電極層になる塗工層に含まれる固形成分の濃度が重要になる、特に、触媒インクの流動性や乾燥厚みに寄与するカーボンの濃度が重要であり、乾燥途中の塗工層の厚さが３μｍにおける、第１溶媒に対するカーボン（導電性粒子）の濃度は、２５．５質量％であることから、第１溶媒に対するカーボンの濃度が、２５．５質量％以下の状態で、電解質溶液を塗工することが好ましい。
【００６２】
以上、本発明を上記具体例に基づいて詳細に説明したが、本発明は上記具体例に限定されるものではなく、本発明の範疇を逸脱しない限りにおいて、あらゆる変形や変更が可能である。
【符号の説明】
【００６３】
１  膜電極接合体
１１  支持フィルム
１２  第１電極層
１２Ｘ  触媒インク
１２Ｙ  塗工層（触媒インク）
１３  電解質膜
１３Ｘ  電解質溶液
１５Ｘ  触媒インク
１５  第２電極層
【図１】
2019040841.tif 000003
【図２】
2019040841.tif 000004
【図３】
2019040841.tif 000005
【図４】
2019040841.tif 000006
【図５】
2019040841.tif 000007
【図６】
2019040841.tif 000008